FR 2714077 A1 19950623 FR 9315385 A 19931221 La présente invention concerne un procédé de dépôt d'un revêtement adhérent de polypyrrole sur la surface d'une pièce en métal oxydable, notamment à base de fer, de zinc, de cuivre, de nickel, d'aluminium ou de leurs alliages, par électropolymérisation d'une solution électrolytique aqueuse ou hydroalcoolique de pyrrole et/ou d'un ou plusieurs pyrroles substitués, o l'anode du dispositif d'électropolymérisation est constituée de ladite pièce en métal oxydable. La présente invention vise à fournir un revêtement adhérent et conducteur destiné à la protection primaire de pièces métalliques contre la corrosion, au renforcement de l'accrochage de couches de peinture ou de colle à la surface de ces pièces métalliques et également à la production de tôles sandwich et d'acier pour emballage. La présente invention vise aussi à faciliter les opérations d'assemblage de telles pièces revêtues, en particulier par soudure électrique, puisque le revêtement est conducteur électrique. Dans la présente demande, on emploie conven- tionnellement l'expression "polypyrrole" pour désigner aussi bien un polymère de pyrrole qu'un polymère d'un dérivé de pyrrole ou un copolymère comprenant du pyrrole. On emploie également l'expression "électropo- lymérisation du pyrrole ou des pyrroles substitués" pour désigner une oxydation par électrolyse de monomère dissous dans une solution électrolytique suivie d'une polymérisation anodique du monomère oxydé avec les anions de l'électrolyte dissous; le polymère ainsi obtenu est également oxydé et dopé par les anions de l'électrolyte et donc conducteur électrique; la surface de l'anode ainsi revêtue par ce polymère reste donc conductrice, ce qui permet la poursuite de l'oxydation à l'interface anode-électrolyte et le dépôt de couches d'épaisseur contrôlable. On sait déposer selon un procédé du type précité un revêtement adhérent et homogène de polypyrrole sur une pièce en métal peu oxydable, soit en métal noble comme par exemple l'or et le platine, soit en acier inoxydable. De tels dépôts ne sont pas possibles possi- bles sur des pièces en métal plus oxydable, par exemple le fer, l'acier, le zinc, le cuivre, le nickel ou l'aluminium, parce que ladite pièce métallique qui sert d'anode se dissout dans la solution électrolytique aqueuse ou hydroalcoolique; ce phénomène de dissolution anodique croît généralement lorsque la température de la solution augmente. De tels dépôts ont toutefois été réalisés sur un substrat à base de fer ou d'aluminium en utilisant un bain électrolytique aqueux contenant des nitrates ou des oxalates selon BECK et MICHAELIS, Journal of Coating Technology; vol. 64, no 808, pp. 59-67 (1992); dans le cas des oxalates, les dépôts obtenus peuvent être particulièrement adhérents et homogènes. Selon ce document, l'adhérence et l'homogé- néité du dépôt obtenu dépendent des conditions de réalisation du dépôt. En particulier, cette adhérence augmente avec la température de la solution d'électropolymérisation; mais comme l'augmentation de la température entraîne aussi celle de la dissolution du substrat aux dépens de la réaction d'électropolymérisation du pyrrole, on reste cependant limité en adhérence. En particulier également, cette adhérence augmente lorsque les concentrations en pyrrole ou en oxalates diminuent; mais il est connu que la diminution de ces concentrations entraîne celle du rendement électrique de l'opération de dépôt; on risque alors, à vouloir augmenter l'adhérence, d'aboutir à des conditions électriques de dépôt incompatibles avec une application industrielle. Par ailleurs, de tels bains ne permettent pas des intensités d'électrolyse élevées, c'est-à-dire des vitesses de dépôt élevées, tout en conservant les propriétés d'adhérence et d'homogénéité du dépôt. En outre, dans les conditions de dépôt les plus favorables à l'adhérence, en particulier acides, il peut être nécessaire d'effectuer un traitement préalable de passivation de la pièce métallique à revêtir, par exemple par dépôt d'oxyde de manganèse, afin d'éviter une phase de dissolution du substrat au début de la polarisa- tion de l'anode. Enfin, de tels dépôts présentent l'inconvé- nient d'être peu conducteurs, ce qui peut être gênant lorsque l'on souhaite assembler par soudure électrique des pièces métalliques revêtues de tels dépôts, ou lorsque l'on souhaite effectuer d'autres dépôts, en particulier électrolytiques, sur ce même type de pièces. L'invention a donc pour but de permettre un dépôt adhérent, homogène et conducteur de polypyrrole sur une pièce en métal oxydable, non seulement à base de fer, mais aussi notamment en zinc, cuivre, nickel, aluminium ou leurs alliages, d'éviter un prétraitement à ladite pièce, d'améliorer fortement la vitesse du dépôt, y compris dans des procédés de dépôt électrolytique en continu, notamment lorsque la pièce métallique est une tôle défilant à grande vitesse. A cet effet, la présente invention a pour objet un procédé de dépôt d'un revêtement homogène et très adhérent de polypyrrole sur la surface d'une pièce en métal oxydable, notamment à base de fer, de zinc, de cuivre, de nickel ou d'aluminium et de leurs alliages, par électropolymérisation d'un bain électrolytique aqueux ou hydroalcoolique contenant du pyrrole et/ou un ou plu- sieurs pyrroles substitués en solution, o l'anode du dispositif d'électropolymérisation est constituée de ladite pièce en métal oxydable, caractérisé en ce que ladite solution contient des ions choisis parmi les ions de formule: R! R2 X COO- () R XH R4 dans laquelle: X est choisi parmi 0, S et NH, R1, R2, R3 et R4 sont choisis indépendamment l'un de l'autre parmi-H, -Cl, -Br, -F, -I, -OH -SH, -NH2, -CHO, - COOH, -SO3H et leurs dérivés, des groupes aryle, alkyle en Cl à C20, araylkyle et alkylaryle, ces groupes pouvant être substitués par un ou plusieurs groupes choisis parmi -OH, -SH, -NH2, -CHO, -COOH, =0, -CONH2, -N(X,X',X")', SO3H,époxy ou alcoxy en C1-C6, ou pouvant former entre eux une structure cyclique. L'utilisation d'ions de formule I, tels que des ions salicylates, dans le bain électrolytique aqueux permet, de manière surprenante, à la fois de ralentir fortement l'oxydation du métal en surface de la pièce en métal oxydable et de conférer à ladite surface des pro- priétés électrocatalytiques proches de celle d'une surface de platine vis-à-vis de la réaction d'électropo- lymérisation du pyrrole. Les ions de formule I peuvent être associés en solution à des cations métalliques (notamment de métaux alcalins) ou d'ammonium N'(R)4 (o R est un groupe alkyle ou aralkyle) solubles dans le bain électrolytique. Les ions de formule I peuvent être avanta- geusement choisis de telle sorte qu'ils améliorent le contact entre le bain électrolytique et la pièce métalli- que à revêtir et/ou la solubilité des monomères de pyrrole et/ou d'un ou plusieurs pyrroles substitués. Cette sélection avantageuse permet d'élargir la gamme des polymères de pyrrole ou de dérivés du pyrrole déposés par le procédé selon l'invention en fonction des propriétés requises du revêtement. Les composés pyrroliques polymérisables utilisés comme produits de départ sont bien entendu des composés pyrroliques non substitués en position alpha. Les composés pyrroliques peuvent être notamment choisis parmi les composés de formule II: R6\ R7 N (II) R5 dans laquelle R6 et R7 sont choisis indépendamment l'un de l'autre parmi -H, -C1, -Br, -F, -I, -OH, -SH, -NH2, - CHO, -COOH et leurs dérivés, ou dans laquelle R6 et R7 répondent respectivement à la formule X6-R'6, X7-R'7 o X6, X7 sont choisis indépendam- ment l'un de l'autre parmi 0, S, NH, et/ou dans laquelle Rs, R6 ou R'6 et R7 ou R'7 représentent indépendamment un atome d'hydrogène, un groupe aryle, un groupe alkyle ou un groupe aralkyle, ces groupes pouvant être substitués parmi un ou plusieurs groupes choisis parmi -OH, -SH, -NH2, -CHO, -COOH, =0, -CONH2, N(X,X',X")-, -SO3H, époxy ou alcoxy en C1-C6 et leurs dérivés, les groupes R6ou R'6 d'une part et R. ou R' d'autre part pouvant former entre eux uns structure cyclique, ou parmi les oligomères inférieurs d'un monomère de formule II, comportant jusqu'à quatre motifs dérivés dudit monomère, ou parmi les composés rassemblant plusieurs motifs de formule II, qui peuvent être différents l'un de l'autre o au moins une des liaisons C-C de chaque cycle pyrroli- que de chaque motif de formule II est aussi une des liaisons C-C d'un autre cycle pyrrolique d'un autre motif de formule II, comme par exemple représenté ci-dessous: R ' 515 15 R5 R R -[ R6 N N N | R 7 R6 R7 R5 Les dérivés de pyrrole utilisés comme produits de départ sont connus ou peuvent être préparés selon les méthodes connues; voir par exemple les brevets et demandes de brevet US 4 567 250, US 4 697 000, EP-257 573, EP-229 992 et EP-315 559. Les oligomères inférieurs du pyrrole et de dérivés de pyrrole peuvent être obtenus par exemple selon les méthodes décrites par KAUFFMAN et LEXY, Chem. Ber. 114, 3674-3683 (1981) et par LINDENBER- GER et al., Synthetic Metals, 18, 37-41 (1987). Par le choix de produits pyrroliques de départ convenablement substitués, il est possible de diminuer la porosité du dépôt par réticulation des chaînes de polypyrrole, de faciliter l'accrochage ulté- rieur de colle ou de peinture, ou d'améliorer les qualités protectrices du revêtement obtenu. On peut choisir par exemple les substituants en fonction de leur contribution à l'imperméabilité aux gaz de la couche polymère formée; voir par exemple VAN KREVELEN, Proper- ties of Polymers, Correlations with Chemical Structure, Elsevier Publishers Company (1972), chapitre 18. Il est également évident pour les spécialistes que par le choix convenable d'un ou plusieurs substituants sur le produit de départ, il sera possible d'obtenir une couche polymère contenant des groupements réactifs capables de favoriser, par réaction chimique (établissement de liaisons cova- lentes), l'accrochage d'une couche de peinture ou d'une colle ultérieurement appliquée. Les produits de départ dérivés du pyrrole contenant des substituants à groupements polaires (par exemple -OH, y compris -COOH) permettent de renforcer les propriétés d'adhérence du polymère formé sur le substrat métallique. On sait que les colles pour métaux contien- nent pratiquement toutes de tels groupements polaires. Les produits de départ contenant des groupements substi- tuants réactifs (-OH, CO2H, -NH2, double liaison éthylé- nique, ou groupement époxy terminal) peuvent servir à la réticulation ultérieure de la couche polymère, ou à l'accrochage ultérieur d'une autre couche (colle, peinture par exemple), selon des méthodes qui sont conues en soi: par exemple réaction des groupement -OH avec des diisocyanates, réaction des groupements époxy avec des diamines, formation de liaisons amide, réaction de deux doubles liaisons -CH=CH2 pour former un pont de réticulation du type -CH2-CH=CH-CH2-, etc... Enfin, le choix des substituants des dérivés de départ contenant des groupements substituants favorisant l'imperméabilité aux gaz et en particulier à l'oxygène (voir VAN KREVELAN article cité ci-dessus) permet d'obtenir des couches polymères dont les propriétés protectrices contre la corrosion par oxydation du substrat métallique sont renforcées. Comme indiqué ci-dessus, les groupes alkyle ou aryle substitués ou insaturés et les groupes alkyle insaturés peuvent notamment faciliter l'accrochage ultérieur de peinture ou de colle, ou permettre une réticulation. Le bain d'électropolymérisation peut notam- ment contenir, en plus d'un composé pyrrolique polymé- risable, des composés pyrroliques convenablement substi- tués en position alpha, qui bloqueront l'allongement des chaînes de polymères, mais qui seront capables d'inter- réagir pour former des liaisons de réticulation. Par exemple, le bain peut contenir au moins un composé de formule III: R6 R7 R5 et au moins un composé de formule IV: R6 R7 Y2 (IV) N Y dans lesquelles Y1 et Y2 sont des groupes fonctionnels capables d'interréagir pour former une liaison covalente entre un motif dérivé d'un monomère de formule III et un motif dérivé d'un monomère de formule IV. Le substituant Y1 peut représenter par exemple -(Z).-CO2H et Y2 peut représenter -(Z')n-NH2, Z et Z' représentant indépendam- ment un groupement alkylène, et m et n représentent indépendamment des nombres égaux à zéro ou 1. Le cas échéant, on peut donc effectuer en outre un traitement permettant de réticuler le revêtement, par exemple par réaction des groupements Y1 et Y2, comme indiqué ci- dessus. On peut en particulier effectuer le traitement de réticulation par chauffage à une température suffi- sante pour établir des liaisons amides par réaction des groupements carboxylique et amine. On peut opérer notamment à une température de l'ordre de 150 à 180 C, en l'absence de catalyseur, ou à une température infé- rieure en présence d'un catalayseur. Pour l'opération d'électropolymérisation proprement dite, on peut améliorer le rendement électri- que d'électropolymérisation en augmentant la concentra- tion en solution dans le bain électrolytique des ions de formule I et/ou des composés de formule II. Par ailleurs, la présence des ions de formule I permet d'augmenter la concentration des composés de formule II. La concentration en solution des ions de formule I est avantageusement supérieure à 0,1 mole/litre et de préférence supérieure ou égale à 0,5 mole/litre. La concentration en solution des composés de formule II est avantageusement supérieure à 0,1 mole/li- tre et de préférence supérieure à 0,4 mole/litre. Le pH du bain électrolytique est compris entre 3 et 10 et de préférence compris entre 4 et 6. En raison de la réduction de l'eau à la cathode, le pH de la solution augmente pendant l'électro- polymérisation; il peut donc être nécessaire de compenser cette augmentation par addition d'acide, comme par exemple de l'acide salicylique, pour maintenir le pH à la valeur souhaitée. Il est également important de maintenir dans le bain électrolytique les concentrations dans la solution en monomère pyrrolique et en électroly- te, ici notamment les ions de formule I, aux valeurs souhaitées pour éviter toute perturbation dans le dépôt du revêtement. On peut avantageusement augmenter l'adhérence du dépôt en élevant la température du bain, tout en conservant le bénéfice d'un fort ralentissement de l'oxydation du métal en surface de la pièce en métal oxydable; néanmoins, pour limiter l'évaporation du pyrrole, on évite de trop élever la température du bain. On opère généralement à une température du bain électrolytique aqueux ou hydroalcoolique comprise entre 10 C et 60 C. Avec une solution électrolytique aqueuse ou hydroalcoolique telle que décrite ci- dessus, il est possible de réaliser le dépôt par électropolymérisation dans les conditions électriques suivantes: - la densité du courant d'électropolymérisa- tion peut être ajustée en fonction de la vitesse de dépôt souhaitée, à des valeurs supérieures ou égales à 0,4 A/dm2 et de préférence supérieures à 10 A/dm2. On arrête la réaction d'électropolymérisation lorsque la couche déposée atteint l'épaisseur désirée, généralement comprise entre 0,2 et 40 micromètres environ. L'épaisseur de revêtement est fonction du temps d'électropolymérisation. Comme le revêtement est conduc- teur et que sa surface ne se passive pas, il est ainsi possible de réaliser des revêtements épais. Les conditions de dépôt ci-dessus sont particulièrement avantageuses en termes: - d'absence de prétraitement de passivation de la pièce à revêtir; it - de vitesse élevée du dépôt qui peut atteindre 1 micromètre en moins de 5 secondes au lieu de au moins 1 minute si la solution ne contient pas d'ions de formule I; - de rendement électrique d'électro-polyméri- sation; - d'absence de risque de toxicité du fait de l'utilisation d'un solvant aqueux ou hydroalcoolique et de l'absence de prétraitement de la pièce à revêtir. Le procédé selon l'invention permet notamment d'effectuer des dépôts sur des pièces en mouvement dans la solution électrolytique à une vitesse supérieure à m/minute et permet donc d'effectuer des dépôts en continu sur ces tôles défilantes. Le revêtement obtenu présente une très bonne adhérence à la surface de la pièce métallique, une grande homogénéité et une bonne aptitude à l'électrophorèse qui résulte du maintien de cette bonne adhérence du revête- ment même sous polarisation cathodique. Le revêtement polypyrrolique ainsi obtenu est à l'état dopé et conducteur; la conductivité du film de revêtement atteint des valeurs comparables à celle d'un film déposé sur du platine dans un bain électrolytique aqueux ou hydroalcoolique. Une pièce métallique ainsi revêtue ou une tôle sandwich comportant une tôle ainsi revêtue recou- verte d'une seconde tôle peuvent être facilement assem- blées par soudage électrique par des moyens convention- nels et selon une préparation classique des tôles sans enlèvement du revêtement à l'endroit de la soudure; on peut également soumettre une pièce métallique ainsi revêtue à d'autres traitements ultérieurs de dépôt, notamment électrolytiques. Pour rendre le revêtement moins conducteur si besoin était pour d'autres utilisations, on peut effec- tuer soit une suroxydation anodique soit un dédopage cathodique selon les méthodes connues. Le procédé selon l'invention est utilisable pour la réalisation de revêtements primaires, notamment de protection contre la corrosion de la surface de pièces métalliques oxydables ou d'accrochage de couches en matériau polymère, par exemple de colle ou de peinture, à la surface de ce même type de pièces. Bien entendu, la pièce à revêtir peut être en matériau quelconque préalablement revêtue d'un métal oxydable, comme du zinc, du cuivre, du nickel, de l'aluminium ou leurs alliages. Les exemples suivants illustrent le procédé suivant l'invention, sans toutefois la limiter: EXEMPLE 1 On prépare un bain électrolytique aqueux constitué de 6,4 g de salicylate de sodium et de 1,35 g de pyrrole dans 40 cm3 d'eau distillée; on ajoute de l'acide salicylique pour amener le pH de la solution à environ 5. Une plaque métallique de zinc, de fer ou de cuivre, préalablement dégraissée, est trempée dans la solution. On réalise alors le dépôt de polypyrrole par électropolymérisation sur cette plaque qui sert d'anode en faisant passer entre les électrodes un courant d'environ 0,5 A/dm2 pendant environ 20 secondes. Pendant la durée du dépôt, la mesure de la différence de poten- tiel entre l'anode et une électrode de référence au calomel saturé donne une valeur à peu près constante de 0,8 V. Le film ainsi obtenu est très adhérent à la plaque métallique: un test d'adhérence effectué selon la norme AFNOR NFT 30038 donne un résultat d'adhérence de 100 %, c'est-à-dire que le taux d'arrachement du film par le papier adhésif est nul. Le film est ensuite rincé à l'eau distillée et à l'éthanol, séché sous vide, puis stocké sous argon. L'analyse des spectres XPS, infra-rouge et Raman de ce film indique que ce film possède une struc- ture identique à celle d'un film de polypyrolle classi- que. Lorsque, dans les mêmes conditions, le temps de passage du courant entre les électrodes est de 1 minute au lieu de 20 secondes, l'épaisseur du dépôt obtenu atteint 1 micromètre. La vitesse de dépôt est ici de l'ordre de 0,016 micromètre par seconde. EXEMPLE 2 On prépare le même bain électrolytique aqueux que dans l'exemple 1. Une pièce en acier zingué par exemple galvanisé, électrozingué ou zingué sous vide, préalable- ment dégraissée à l'acétone, est trempée dans la solu- tion. On opère suivant les mêmes conditions que précédemment, et en particulier à la même vitesse de dépôt, c'est-à-dire avec la même densité de courant. Le film obtenu présente les mêmes qualités d'adhérence et de structure, indépendamment du type d'acier zingué. EXEMPLE 3 On prépare le même bain électrolytique aqueux que dans l'exemple 1. Une pièce en acier doux, préalablement dégraissée à l'acétone, est trempée dans la solution. On opère suivant les mêmes conditions que précédemment, et en particulier à la même vitesse de dépôt, c'est-à-dire avec la même densité de courant. Le film obtenu présente les mêmes qualités d'adhérence et de structure que dans l'exemple 1. EXEMPLE 4 Le bain électrolytique est constitué de 3,9 grammes de 5- chlorosalicylate de sodium et de 1,35 grammes de pyrrole dissous dans 40 cm3 d'eau distillée. Le pH du bain est ajusté à une valeur proche de 5 par addition d'acide 5-chlorosalicylique. Une plaque métallique de zinc, préalablement dégraissée, est trempée dans le bain. On réalise alors le dépôt de polypyrrole par électropolymérisation sur cette plaque qui sert d'anode en faisant passer entre les électrodes un courant de environ 0,4 A/dm2 pendant 1 minute. Pendant la durée du dépôt, la mesure de la différence de potentiel entre l'anode et une électrode de référence au calomel saturé donne une valeur à peu près constante de 0,8 V. Le dépôt obtenu est très homogène. EXEMPLE 5 On prépare le même bain électrolytique aqueux que dans l'exemple 1. Un disque en zinc ou en acier électrozingué est monté sur des moyens d'entraînement en rotation et plongé dans le bain électrolytique. Pendant la rotation du disque à une vitesse d'environ 4000 tours par minute, on réalise alors le dépôt d'un film de polypyrrole par électropolymérisation sur ce disque qui sert d'anode en faisant passer entre les électrodes un courant de environ 30 A/dm2 pendant environ 5 secondes. Pendant la durée du dépôt, la mesure de la différence de potentiel entre l'anode et une électrode de référence au calomel saturé donne une valeur à peu près constante de 3,5 V. Le dépôt obtenu est très homogène. Le film ainsi déposé est très adhérent à la plaque métallique: un test d'adhérence effectué selon la norme AFNOR NFT 30038 donne un résultat d'adhérence de 100%, c'est-à-dire que le taux d'arrachement du film par le papier adhésif est nul. L'épaisseur du film déposé est d'environ 5 micromètres. La conductivité du film déposé est d'environ 4,8 S/cm (mesure effectuée par la méthode des quatre pointes), soit une valeur très supérieure à celle de films déposés en milieu oxalate selon l'art antérieur. EXEMPLE 6 On prépare le bain électrolytique aqueux 12,8 g de salicylate de sodium, 2,7 g de pyrrole dans 40 cc d'eau distillée. On ajoute de l'acide salicylique pour ramener le pH à environ 5. Un disque en zinc ou en acier électrozingué est monté sur des moyens d'entraînement en rotation et plongé dans le bain électrolytique. Pendant la rotation du disque à une vitesse d'environ 4500 tours par minute, on réalise alors le dépôt d'un film de polypyrrole par électropolymérisation sur ce disque qui sert d'anode en faisant passer entre les électrodes un courant de environ 100 A/dm2 pendant environ 1 seconde. Pendant le dépôt, la température du bain est d'environ 42 C. L'épaisseur du film déposé est d'environ 3 micromètres. La conductivité du film déposé est d'environ 0,65 S/cm (mesure effectuée par la méthode des quatre pointes). REVENDICATIONS 1. Procédé de dépôt d'un revêtement adhérent de polypyrrole sur la surface d'une pièce en métal oxydable, notamment à base de fer, de zinc, de cuivre, de nickel ou d'aluminium ou de leurs alliages, par électropolymérisation d'une solution électrolytique aqueuse ou hydroalcoolique de pyrrole et/ou d'un ou plu- sieurs pyrroles substitués, o l'anode du dispositif d'électropolymérisation est constituée de ladite pièce en métal oxydable, ladite solution contenant des ions choisis parmi les ions de formule: RI R2 (I)- R XH R4 dans laquelle X est choisi parmi 0, S et NH, R1, R2, R3 et R4 sont choisis indépendamment l'un de l'autre parmi -H, -Cl, -Br, -F, -I, - OH, -SH, -NH2, -CHO, -COOH, -SO3H et leurs dérivés, des groupes aryle, alkyle en C1 à C20, aralkyle et alkylaryle, ces groupes pouvant être substitués par un ou plusieurs groupes choisis parmi -OH, -SH, -NH2, -CHO, -COOH, =0, -CONH2, -N(X,X',X")+, -S03H, époxy ou alcoxy en C1-C6 ou pouvant former entre eux une structure cyclique. 2. Procédé selon la revendication 1, caracté- risé en ce que la concentration en solution des ions de formule I est supérieure ou égale à 0,1 mole/litre. 3. Procédé selon la revendication 2, caracté- risé en ce que la concentration en ions de formule I est supérieure ou égale à 0,5 mole/litre. 4. Procédé selon l'une quelconque des revendications précédentes, caractérisé en ce que la densité du courant d'électropolymérisation est supérieure ou égale à 0,4 A/dm2. 5. Procédé selon la revendication 4, caracté- risé en ce que la densité du courant d'électropolymérisa- tion est supérieure à 10 A/dm2. 6. Procédé selon l'une quelconque des revendications précédentes, caractérisé en ce que la concentration totale en solution de pyrrole et/ou d'un ou plusieurs pyrroles substitués est supérieure à 0,1 mole/litre. 7. Procédé selon l'une quelconque des revendications précédentes, caractérisé en ce que la concentration totale en solution de pyrrole et/ou d'un ou plusieurs pyrroles substitués est supérieure à 0,4 mole/litre. 8. Procédé selon l'une quelconque des revendications précédentes, caractérisé en ce que le pH de ladite solution est compris entre 3 et 10 et de préférence entre 4 et 6. 9. Procédé selon l'une quelconque des revendications précédentes, caractérisé en ce que ladite anode est en mouvement dans la solution électrolytique à une vitesse supérieure à 10 m/minute. 10. Bain aqueux ou hydroalcoolique d'électro- polymérisation pour la mise en oeuvre d'un procédé de dépôt d'un revêtement adhérent de polypyrrole sur une pièce en métal oxydable, notamment à base de fer, de zinc, de cuivre, de nickel ou d'aluminium ou de leurs alliages, par électropolymérisation d'une solution électrolytique aqueuse de pyrrole et/ou d'un ou plusieurs pyrroles substitués, o l'anode du dispositif d'électro- polymérisation est constituée de ladite pièce en métal oxydable, caractérisé en ce qu'il contient des ions choisis parmi les ions de formule: R1 () R XH R4 dans laquelle X est choisi parmi 0, S et NH, Rl, R2, R3 et R4 sont choisis indépendamment l'un de l'autre parmi -H, -Cl, -Br, -F, -I, - OH, -SH, -NH2, -CHO, -COOH, -SO3H et leurs dérivés, des groupes aryle, alkyle en C1 à C20, aralkyle et alkylaryle, ces groupes pouvant être substitués par un ou plusieurs groupes choisis parmi -OH, -SH, -NH2, -CHO, -COOH, =0, -CONH2, -N(X,X',X")4, - SO3H, époxy ou alcoxy en C,-C6 ou pouvant former entre eux une structure cyclique. 11. Pièce métallique comportant un substrat et au moins une couche de polypyrrole déposée sur le substrat réalisée suivant l'une quelconque des revendica- tions 1 à 9, caractérisée en ce que la surface de la pièce métallique est en zinc, en cuivre, en nickel ou l'un de leurs alliages. 12. Pièce métallique comportant un substrat revêtu d'au moins deux couches superposées dont l'une au moins est une couche de polypyrrole déposée sur le substrat et réalisée suivant l'une quelconque des revendications 1 à 9, caractérisée en ce que la surface de la pièce métallique est en fer, en acier, en zinc, en cuivre, en nickel, en aluminium ou l'un de leurs alliages et en ce que l'une au moins des autres couches déposées sur l'une des couches de polypyrrole est déposée par voie électrolytique. 13. Pièce selon la revendication 11 ou 12, caractérisée en ce que le substrat est en acier zingué. 14. Utilisation de tôles métalliques revêtues d'un dépôt de polypyrrole réalisé suivant l'une quelcon- que des revendications 1 à 9, pour la réalisation d'assemblages par soudure électrique. 15. Utilisation de tôles métalliques revêtues d'un dépôt de polypyrrole réalisé suivant l'une quelcon- que des revendications 1 à 9 pour la mise en peinture par électrophorèse. 16. Procédé de protection contre la corrosion de pièces en métal oxydable, notamment à base de fer, de zinc, de cuivre ou d'aluminium ou de leurs alliages, caractérisé en ce que l'on dépose un revêtement de polypyrrole sur la surface de ladite pièce selon l'une quelconque des revendications 1 à 9.